FR 2011183 A1 19700227 FR 6918704 A 19690606 @@@ @vention concerne eoncerne une composition de fusée nnJw dispositif ie mise à fou à amorçage électrique, qui se com- pose de tricinate de plomb (trinitrorésorcinate de plomb-monohydrate) comme explosif de départ, de graphite, comme additif de conduction et de formation de flegme et d'une matière d'addition destinée à faciliter l'inflammation et à maintenir la stabilité, Dans les compositions pour fusées connues, qui contiennent par exemple de 40 à 90 % de tricinate de plomb et de 2 à 8 % de graphite, on prévoyait comme matiere d'addition, un mélange d'un élément réducteur, comme le bore , le zircon, le siliciure de calcium, et d'un élément d'oxydation, comme le nitrate de baryum, le chlorate de potassium ou perchlorate de calcium , ou bien le dioxyde de plomb. De façon connue les capsules de fusée qui ont une telle composition s'altèrent au cours d'un long stockage, ce qui provoque une élévation considérable de la valeur de leur résistance électrique, et par suite l'énergie d'allumage qui devrait se tenir aux environs d'un milliwattseconde, augmente aussi sensiblement. Or, on a constaté que cette altération était liée au système Redox introduit, et que l'on ne pouvait atteindre une stabilisation de la résistance que par élimination de cette matière de la composition0 Bes composants restants qui sont le trinitrorésorcine monohydrate de plomb et le graphite ne présentent seuls aucune facilité satisfaisante d'allumage qui puisse atteindre la valeur souhaitée.Aussi ramplace-t-on ce système Redox instable par une matière inerte, et non seulement on obtient une parfaite facilité d'allumage dans le domaine d'énergie recherché, mais aussi une absolue stabilité, ainsi qu'une parfaite résistance à l'altération de la composition d'allumagee L'o xyde d'aluminium &gamma; connu sous le nom d'alumine 8 s'est révélé comme particulièrement approprié, et ceci dans une granulation allant de 100 à 300 m . Selon l'invention, on propose donc d'ajouter, à une composition d'allumage pour fusée constituée de trirésorcinate de plomb monohydrate, au lieu d'un système Redox de la technique connue, une matière inerte, particulièrement de l'alumine &gamma; , cette alumine devant avoir de préférence la forme de grains de diamètre compris entre 100 m et 300 rm. selon la sensibilité de mise en action de mandée et la résistance souhaitée, la composition du mélange serait la suivante - de 40 à 90 * en poids de tricinate de plomb, - de 2 à 8 % d graphite - 1 reste en alumine &gamma;. a résistance de la composition de fusée sui- vant ltinventnon dans une capsule se monte,-pour une épaisseur habituelle et un mélange de 50 ç de trlcinate de plomb, 5 % de graphite et 45 % d'alumine &gamma; , à environ 50 ohms pour une pression de 2eOOO kp/cm. Par variante des composants, et particulière ment du graphitc, on peut faire varier dans une large mesure la résistance0 De même la grosseur de la granulation a une influen ce considérable sur la résistance du dispositif d'allumage terminé. Au lieu d'alumine &gamma; , même si l'on n'obtient pas un aussi bon effet de stabilisation, on peut utiliser d'au tres matières inertes, comme par exemple SiO2, ZrO2, Th020 Pour éviter une ségrégation du mélange de la composition, on ne doit pas secouer, ou seulement légèrement, lors du dosage (vo lumétrique)0 Dans le tableau suivant, on a rassemblé pour les confronter les résistances mesurées R1 et R2 de capsules d'allumage correspondant aux deux techniques, avant et après un visillissement de 100 heures - mesure à 700C : : R1 (#) R2 () R1 (#) R2 (= ) ----- ----- ----- --- 50 120 50 55 60 350 70 72 100 280 65 65 80 220 80 85 70 140 70 75 30 90 60 62 40 50 On voit à la lecture de ce tableau, que non seulement la composition de fusée suivant l'invention ne subit qu'une extrêmement faible altération de quelques pour cent, en face d'une élévation de résistance allant jusqu'à trois fois la valeur de départ pour la composition comportant un système Redox, mais encore que dans les valeurs de départ de composition à composition, il ne se présente que des variations très faibles. REVENDICATIONS 1. Composition de fusée pour dispositif de mise à feu à amorçage électrique, consistant en trinitrorésorcinate de plomb-monohydrate, comme explosif de départ, en graphite comme additif de conduction et de formation de flegme, de même qu'en une matière d'addition destinée à obtenir une bonne facilité d'inflammation, caractérisée en ce qu'une matière inerte sert comme matière d'addition. 2. Composition de fusées selon la revendication 1 caractérisée en ce que, comme matière d'addition, on utilise de l'oxyde d'aluminium X 3. Composition de fusée selon les revendications 1 et 2, caractérisée par un diamètre de grain de la matière inerte allant de 100 Wm à 3002m,